FR 3055558 A1 20180309 FR 1658369 A 20160908 1 MATERIAU SOLIDE NANOCOMPOSITE A BASE D'HEXA- OU OCTACYANOMETALLATES DE METAUX ALCALINS, SON PROCEDE DE PREPARATION, ET PROCEDE D'EXTRACTION DE CATIONS M ETALLI QU ES. DESCRIPTION DOMAINE TECHNIQUE L'invention concerne un matériau solide nanocomposite à base d'hexa- ou octacyanométallates de métaux alcalins. Ces hexa- et octacyanométallates de métaux alcalins peuvent être appelés Analogues de Bleu de Prusse ou ABP. Plus précisément, l'invention a trait à un matériau solide nanocomposite comprenant des nanoparticules comprenant des cations métalliques, des cations alcalins, et des anions hexa- ou octacyanométallates, notamment des anions hexa- ou octacyanoferrates, lesdites nanoparticules étant adsorbées sur au moins une surface d'un support solide. La matériau solide nanocomposite à base d'hexa- ou octacyanométallates de métaux alcalins selon l'invention ne comporte pas de ligand organique et peut donc être considéré comme un matériau purement inorganique ou inorganique-inorganique. L'invention a également trait à un procédé de fabrication de ce matériau. Ce procédé peut être défini comme un procédé de fonctionnalisation d'un support solide par des nanoparticules d'Analogues de Bleu de Prusse ABP. La présente invention concerne également un procédé de séparation de cations métalliques, notamment de cations métalliques radioactifs, contenus dans un liquide, tel qu'une solution, notamment une solution aqueuse, mettant en oeuvre ledit matériau. Par exemple, le matériau selon l'invention peut être utilisé pour l'adsorption, extraction sélective du césium radioactif contenu dans une solution aqueuse. Le domaine technique de l'invention peut de manière générale être défini comme celui des fixateurs minéraux. 3055558 2 ÉTAT DE LA TECHNIQUE ANTÉRIEURE Les installations nucléaires telles que les réacteurs de puissance, les usines de retraitement du combustible nucléaire usé, les laboratoires, les centres de recherche et les stations de traitement des effluents liquides, génèrent des effluents radioactifs, 5 notamment des effluents radioactifs liquides. En particulier, les différentes opérations qui interviennent dans le cycle du combustible nucléaire, depuis la mine jusqu'au démantèlement des installations en fin de vie, génèrent des effluents radioactifs, notamment des effluents radioactifs liquides. Ces effluents, dont les volumes sont considérables, doivent être traités et 10 décontaminés avant leur rejet dans l'environnement. Les polluants que contiennent ces effluents et qui doivent donc être éliminés, sont principalement des particules solides et/ou des radioéléments essentiellement présents sous la forme de cations métalliques en solution. L'extraction, fixation sélective des radioéléments présents dans ces effluents liquides 15 est actuellement généralement réalisée avec des résines échangeuses d'ions organiques. De telles résines présentent au moins deux inconvénients. D'une part, leur sélectivité est relativement faible, et d'autre part, à cause du caractère irradiant des radioéléments extraits, ces derniers peuvent dans certains cas entraîner une détérioration des résines en conditions d'entreposage ou de stockage, qui sous l'effet de la radiolyse, sont susceptibles 20 de libérer de l'hydrogène. C'est notamment pour remédier aux défauts des résines échangeuses d'ions organiques qu'ont été développés les fixateurs minéraux puis les fixateurs composites, en particulier à base d'analogues du Bleu de Prusse. Ainsi, pour le traitement d'effluents contenant du césium ou des métaux de transition 25 radioactifs tels que 60Co, de nombreux matériaux à base d'Analogues de Bleu de Prusse ont été proposés dans la littérature et sont disponibles dans le commerce. On pourra à cet égard se reporter à l'état de la technique antérieure exposé dans le document WO-A2-2010/133689 [1]. Dans ce document, il est précisé que les matériaux composites à support inorganique, minéral, peuvent être préparés par synthèse par coprécipitation au sein du support, par 3055558 3 synthèse par voie sol-gel, par synthèse directe au sein d'un support inorganique poreux, ou par d'autres voies. Parmi les documents mentionnés dans le document [1], on peut notamment citer le document de Mimura et a/. [2] qui propose un procédé de synthèse dans lequel des 5 nanoparticules d'ABP sont insérées par voie directe sur un support inorganique. Le matériau obtenu est utilisé pour la décontamination en Cs au moyen d'un procédé en colonne. Le procédé de synthèse comprend l'imprégnation successive d'un gel de silice poreux avec des solutions de Ni(NO3)2 puis de K4Fe(CN)6. 10 D'une part, du fait de la non-préparation préalable du support, la quantité de nanoparticules au sein du matériau est faible. D'autre part, du fait que la seconde imprégnation se fait en l'absence d'un sel de potassium, les nanoparticules ne contiennent que très peu de potassium dans leur structure entraînant à la fois une moindre sélectivité (avec un Kd de l'ordre de 104 ml/g), un relargage de métal de transition lors de l'extraction 15 du Cs, ainsi qu'une cinétique lente : il faut en effet 2 jours pour atteindre l'équilibre. Avec ce type de synthèse par coprécipitation au sein du support, la composition du produit final est mal contrôlée et ses propriétés sont peu reproductibles. En effet, la quantité d'hexacyanoferrate déposée est très mal maîtrisée par la coprécipitation et le fixateur hexacyanoferrate est faiblement lié au support. Le fixateur peut donc être 20 facilement détaché au cours de l'étape de décontamination. Cette synthèse met également en oeuvre systématiquement une grande quantité d'hexacyanoferrate, ce qui est gênant pour le traitement et le conditionnement des déchets ainsi générés. Un autre exemple de ce type de matériaux inorganique-inorganique hybrides a été proposé dans le document [3], puis commercialisé. 25 Dans ce document [3], la description du procédé de synthèse est succincte, mais les matériaux obtenus correspondent à un hydroxyde de zirconium dense élaboré en présence de nickel-hexacyanoferrate de potassium non stoechiométrique. L'absence de porosité de ces matériaux conduit à une cinétique d'échange extrêmement lente (avec un équilibre atteint après plusieurs jours), ce qui est 30 problématique pour un procédé en lit fixe. D'autre part, la nature chimique des particules 3055558 4 n'étant pas stoechiométrique, il y a un relargage de nickel lors de l'extraction du Cs. Enfin, le procédé de synthèse de ce document n'est pas transposable à d'autres supports, comme par exemple des grains de différentes tailles ou des membranes de filtration par exemple. Plus exactement, il semble qu'il s'agisse, dans ce document [3], de synthétiser 5 directement le nickel-hexacyanoferrate de potassium au sein d'un gel d'hydroxyde de zirconium. Selon les auteurs de cet article, l'hydroxyde de zirconium a été choisi pour des applications à des solutions basiques, à savoir avec un pH supérieur à 12. Le matériau obtenu, dénommé « Thermoxid-35 » se présente sous la forme de granulés de 0,4 à 1 mm de diamètre, contenant de l'ordre de 33% en masse de Zr02, 38% en masse d'eau et 28% 10 en masse de nickel-hexacyanoferrate de potassium. Ce matériau présente une porosité dont le volume de pores est de l'ordre de 0,35 à 0,4 cm3/g pour une taille de pores de l'ordre de 6 nm. Ce composite a été testé pour l'adsorption du Cs à des concentrations allant de 0,01 à 2,0 mmol/L dans une solution dont le pH variait entre 6,2 et 9,6 et en présence de 1 mol/L de NaCI. Dans tous les cas, des Kd 15 supérieurs à 1,0 104 cm3/g sont obtenus. Comme la synthèse par coprécipitation classique, l'élaboration de composites par coprécipitation in situ par voie sol-gel utilise également une grande quantité d'hexacyanoferrate, qui peut atteindre jusqu'à 30%, mais aussi une quantité non négligeable d'eau. Ceci peut poser des problèmes pour le traitement et le conditionnement 20 des déchets ainsi générés. En effet, ces fortes quantités d'eau peuvent entraîner la libération d'hydrogène par radiolyse au cours du stockage. De plus, des tests au laboratoire ont montré que la cinétique de sorption sur le « Thermoxid » était très lente car il faut environ 300 heures pour atteindre l'équilibre. Enfin, la vitrification éventuelle de ces composés riches en hexacyanoferrate peut 25 entraîner un dégagement d'acide cyanhydrique toxique et qui pourrait favoriser la volatilisation du césium ainsi fixé, rendant alors la décontamination inopérante. Plus récemment, Chaudhury et al. ont proposé dans le document [4] un procédé d'imprégnation simple pour la fonctionnalisation de membranes par des Analogues de Bleu de Prusse, en l'occurrence un ferrocyanure de cuivre. 3055558 5 Pour ce faire, ils exposent les membranes à deux compartiments de perméation disjoints, l'un contenant une solution aqueuse de CuSO4, et l'autre contenant une solution aqueuse de K4Fe(CN6). Lors de la traversée de la membrane par ces solutions, il se produit une précipitation rapide d'un ferrocyanure de cuivre non stoechiométrique au sein de la 5 porosité de la membrane. Cette voie de synthèse simple et ne faisant intervenir ni ligands ni solvants organiques, permet d'atteindre des Kd élevés (de l'ordre de 105 ml/g), mais ne permet pas d'obtenir un ferrocyanure avec des ions potassium dans la structure et donc conduit à une cinétique relativement lente (quelques heures pour atteindre l'équilibre). De plus, l'absence de stoechiométrie dans la structure du ferrocyanure conduit très 10 vraisemblablement au relargage de Cu en solution. Enfin, cette voie n'est applicable qu'à des membranes et non à des grains pouvant être utilisés dans un procédé de traitement en lit fixe. Le document WO-A1-2010/133689 [1], déjà cité, avait donc pour but de surmonter les inconvénients des matériaux décrits dans les documents [2], [3], et [4]. 15 Ce document décrit en effet un matériau solide contenant des nanoparticules d'ABP et son procédé de préparation. Plus précisément, le document WO-A1-2010/133689 [1] décrit un matériau solide nanocomposite comprenant des nanoparticules d'un polymère de coordination métallique à ligands CN comprenant des cations Mn+, où M est un métal de transition, et n est 2 ou 3 ; 20 et des anions [M'(CN),,,]x-, où M' est un métal de transition, x est 3 ou 4, et m est 6 ou 8 ; lesdits cations Mn' du polymère de coordination étant liés par une liaison organométallique à un groupe organique d'un greffon organique fixé chimiquement à l'intérieur des pores d'un support en verre poreux. Le document WO-A1-2010/133689 [1] a également trait à un procédé de préparation 25 dudit matériau solide nanocomposite, dans lequel on réalise les étapes successives suivantes : a) on prépare un support en verre poreux ; b) on réalise la fixation chimique du greffon organique à l'intérieur des pores du support en verre poreux ; 3055558 6 c) on met en contact le support en verre poreux à l'intérieur des pores duquel est fixé le greffon organique avec une solution contenant l'ion M", puis on lave une ou plusieurs fois et on sèche le support ainsi obtenu ; d) on met en contact le support en verre poreux obtenu à l'issue de l'étape c) avec 5 une solution d'un complexe de [M'(CN),]x-, puis on lave une ou plusieurs fois et on sèche le support ainsi obtenu ; e) on lave une ou plusieurs fois le support en verre poreux obtenu à l'issue de l'étape d), puis on le sèche ; f) on répète éventuellement les étapes c) à e). 10 Le matériau solide nanocomposite de ce document et son procédé de préparation présentent de nombreux inconvénients. Le support du matériau solide nanocomposite de ce document est limité à un support en verre poreux, plus exactement à un support en verre poreux très spécifique préparé par 15 attaque chimique sélective de la phase boratée d'un verre de borosilicate de sodium massif dont la composition se situe dans la zone de démixtion du diagramme de phase Si02-Na20- 8203. Le procédé de préparation décrit dans ce document ne permet que la préparation d'un matériau spécifique comportant un support très spécifique, et ne peut en aucun cas 20 être transposé à la préparation de matériaux comprenant d'autres supports. De plus, dans ce document, du fait du procédé utilisé pour la préparation du matériau, les nanoparticules d'hexacyanométallates, par exemple, d'hexacyanoferrates liés au support ne contiennent pas d'ions alcalins au sein de leur structure. Or il a été montré, et cela est bien connu de l'homme du métier, que les 25 hexacyanoferrates contenant un métal alcalin dans leur structure avaient non seulement de meilleures capacités d'extraction, par exemple du Cs, mais également qu'il n'y avait alors pas de relargage du métal de transition qui rentre dans la structure de l'hexacyanoferrate. En effet, dans le cas des hexacyanoferrates contenant un métal alcalin, l'adsorption 30 du Cs se fait par échange ionique avec le métal alcalin, tel que le potassium, alors que dans 3055558 7 le cas de l'utilisation d'hexacyanoferrates sans métal alcalin, l'adsorption du Cs se fait en partie par un échange ionique avec le métal de transition présent dans la structure de l'hexacyanoferrate, ce qui conduit donc à un relargage du métal de transition. Pour des questions de norme de rejet, il est bien préférable d'avoir un relargage de 5 métal alcalin, tel que le potassium, plutôt qu'un relargage d'un métal de transition tel que le Co ou le Ni. Enfin, le procédé de synthèse décrit dans le document WO-A1-2010/133689 [1] est relativement complexe, et nécessite généralement l'utilisation de solvants organiques, tels que le méthanol, et d'une atmosphère contrôlée. 10 Ce procédé de synthèse peut donc difficilement être mis en oeuvre à une échelle industrielle. Le document WO-A1-2016/038206 [5] a pour but de surmonter les inconvénients du procédé du document [1]. Il propose pour cela un procédé de préparation d'un matériau solide nanocomposite 15 comprenant des nanoparticules d'ABP contenant un alcalin dans les cages de la structure, agissant comme un pur échangeur ionique entre l'alcalin de la structure et l'ion à extraire. En d'autres termes, les nanoparticules d'ABP contiennent un cation de métal alcalin dans leur structure qui s'échange avec le cation à extraire présent en solution. Plus précisément, le document [5] a trait à un procédé de préparation d'un matériau 20 solide nanocomposite comprenant des nanoparticules d'un polymère de coordination métallique à ligands CN, lesdites nanoparticules répondant à la formule [Alex]Mn+ [M'(CN),,,]z- où Alk est un métal alcalin, x est 1 ou 2, M est un métal de transition, n est 2 ou 3, M' est un métal de transition, m est 6 ou 8, z est 3 ou 4; lesdits cations Mn+ du polymère de coordination étant liés par une liaison organométallique ou de coordination à un groupe 25 organique R2 d'un greffon organique, et ledit greffon organique étant en outre fixé chimiquement, de préférence par une liaison covalente, à au moins une surface d'un support solide par réaction d'un groupe R1 dudit greffon avec ladite surface; procédé dans lequel on réalise les étapes successives suivantes : a) on fournit un support solide; 3055558 8 b) on réalise la fixation chimique du greffon organique à la surface du support solide ; c) on met en contact le support solide à la surface duquel est fixé le greffon organique avec une solution contenant l'ion Mn+, puis on lave une ou plusieurs fois et on 5 sèche éventuellement le support solide greffé ainsi obtenu ; d) on met en contact le support solide greffé obtenu à l'issue de l'étape c) avec une solution contenant un complexe ou sel de [M'(CN),]z-, par exemple un sel de formule [Alkz] [M'(CN)m], et un sel d'un métal alcalin Alk, puis on lave une ou plusieurs fois, et on sèche éventuellement le support solide ainsi obtenu; 10 e) on répète éventuellement les étapes c) à d). f) Si les étapes c) et d) sont les étapes ultimes du procédé, alors lors de l'étape c) on lave une ou plusieurs fois et on sèche le support solide greffé obtenu, et lors de l'étape d) on lave une ou plusieurs fois et on sèche le support solide ainsi obtenu. 15 On note donc que, dans le matériau obtenu par le procédé de ce document, les nanoparticules « échangeurs cationiques » du polymère de coordination métallique à ligands CN sont liées au support par l'intermédiaire d'un greffon organique. La présence de ce greffon organique entre les nanoparticules « échangeurs cationiques » et le support implique une étape de synthèse réalisée à température élevée 20 faisant intervenir d'une part, un solvant organique et d'autre part, des espèces organiques (c'est-à-dire le greffon). L'utilisation d'un solvant organique dans le cadre d'une fabrication à une échelle industrielle est de plus en plus proscrite pour des soucis de diminution de l'empreinte environnementale et de sécurité lors de la fabrication (risque « ATEX »). L'utilisation d'un greffon organique spécifique induit également une augmentation 25 du coût de fabrication, ce qui la rend difficilement rentable. Enfin, la présence de greffons organiques reste néanmoins un point délicat lors du choix de la filière de gestion du déchet final contenant le cation, en particulier le cation de radionucléide (RN) cible. 3055558 9 En effet, la présence de composés organiques dans ces déchets peut entraîner la production de gaz de radiolyse, comme l'hydrogène, et donc une gestion plus délicate du déchet en condition d'entreposage ou de stockage. Il existe donc, au regard de ce qui précède, un besoin pour un matériau solide 5 nanocomposite comprenant des nanoparticules d'un hexacyanométallate ou octacyanométallate d'un métal alcalin et d'un métal de transition qui ne présente pas les inconvénients, limitations et défauts des matériaux de l'art antérieur, tel que représenté notamment par les documents [1], [2], [3], [4] et [5], et plus particulièrement par le document [5] et qui résolve les problèmes posés par les matériaux de ces documents, 10 évoqués plus haut. En particulier, il existe un besoin pour un tel matériau, qui ne contienne pas de greffon, ligand afin de résoudre le problème de la gestion du déchet final obtenu après utilisation du matériau pour séparer un polluant tel qu'un cation radioactif, et également afin de réduire le coût de fabrication. 15 Ce matériau doit présenter une cinétique d'extraction rapide, à savoir de quelques minutes pour atteindre l'équilibre, pour permettre une utilisation optimale en lit fixe. La quantité de nanoparticules au sein dudit matériau doit être élevée. Les nanoparticules doivent être des nanoparticules d'ABP contenant un cation alcalin dans les cages de la structure afin d'agir comme un pur échangeur ionique entre le cation 20 alcalin de la structure et un cation à extraire. La réaction d'échange entre le matériau et le polluant doit faire intervenir uniquement le cation alcalin, sans impact sur les autres métaux constitutifs de la structure des nanoparticules. Il existe par ailleurs un besoin pour un procédé permettant de préparer un matériau possédant les propriétés mentionnées ci-dessus et répondant aux exigences énumérées 25 plus haut. Ce procédé doit satisfaire, en outre, également aux exigences suivantes : - il doit pouvoir être mis en oeuvre avec toutes sortes de supports quelles que soient leur composition et leur forme ; il doit mettre en oeuvre, de préférence, des étapes, notamment des étapes de 30 synthèse, n'utilisant pas de solvants organiques, ni d'atmosphères contrôlées afin de 3055558 10 limiter l'empreinte environnementale, de diminuer les risques inhérents à une fabrication industrielle et de réduire autant que possible les coûts de fabrication ; il doit être simple, fiable, reproductible, comporter un nombre limité d'étapes. il doit comporter des étapes de synthèse courtes afin de diminuer le temps et 5 donc le coût de fabrication. Le but de l'invention est de fournir un tel procédé et un tel matériau qui réponde entre autres à ces besoins et à ces exigences. 10 EXPOSÉ DE L'INVENTION Ce but, et d'autres encore, sont atteints conformément à l'invention, par un matériau solide nanocomposite comprenant des nanoparticules d'un hexacyanométallate ou octacyanométallate d'un métal alcalin et d'un métal de transition, répondant à la formule [Alk+x]Mn+ [M'(CN)m]z- où Alk est un métal alcalin, x est 1 ou 2, M est un métal de transition, 15 n est 2 ou 3, M' est un métal de transition, m est 6 ou 8, z est 3 ou 4, fixées à au moins une surface d'un support solide inorganique poreux, dans lequel les nanoparticules sont fixées par adsorption à ladite au moins une surface du support solide, et dans lequel ladite surface est une surface basique (rendue basique). Le support solide inorganique est poreux, comprend des pores, définis par des parois, 20 et les nanoparticules sont fixées par adsorption à une surface interne basique desdites parois. Par « fixé à l'intérieur des pores », on entend alors généralement « fixé à la surface interne des parois des canaux définissant lesdits pores ». Par « au moins une surface basique », on entend que la majorité et de préférence 25 toutes les surfaces accessibles (à une solution basique) du support sont basiques, ou plutôt ont été rendues basiques, y compris la surface interne des parois des canaux définissant les pores. Selon l'invention, la surface du support solide peut être rendue basique notamment en mettant en contact cette surface avec une solution basique, sous agitation, jusqu'à ce 3055558 11 que le pH de cette solution basique en contact avec la surface, soit stabilisé, et demeure stable, à une valeur basique, supérieure à 7, de préférence de 7 à 10. Par pH stable, on entend que la valeur du pH reste stable pendant une durée de quelques minutes, par exemple pendant une durée de de l'ordre de 10 minutes. 5 Avantageusement, les nanoparticules sont réparties de manière uniforme, homogène dans les pores. Dans la formule donnée plus haut, Alk+ représente donc un cation monovalent d'un métal alcalin tel que Li, Na ou K, K étant préféré. La formule donnée ci-dessus peut être écrite de manière simplifiée : 10 [Alkx]M[M'(CN)m] où M est au degré d'oxydation 2 ou 3 et Alk est au degré d'oxydation 1. Lesdites nanoparticules peuvent aussi être appelées éventuellement « nanocristaux ». Le matériau selon l'invention comprend une combinaison de caractéristiques qui n'a jamais été décrite ou suggérée dans l'art antérieur, tel que représenté notamment par les 15 documents de l'art antérieur cités plus haut. Selon une première caractéristique, les nanoparticules du matériau selon l'invention sont des nanoparticules d'un composé spécifique, qui est un composé stoechiométrique [Alk+x]Mn+ [M'(CN),]z-, alors que -et cela est unanimement confirmé par la littérature- un composé non stoechiométrique, par exemple de formule AlkxM1_x[MIIM'Ill(CN)6] ; AlkxMl_x 20 [MIIIMICN)6] ; Alk2xM1-x [MIIMICN)6] ; AlkxMl_x [MIIM'ICN)8], avec x strictement inférieur à 1, est obtenu lorsque cette synthèse est réalisée sans addition supplémentaire d'un sel de métal alcalin tel qu'un sel de potassium comme dans le procédé selon l'invention, exposé plus bas. Le matériau préparé par le procédé selon l'invention contenant un métal alcalin dans 25 sa structure a de meilleures capacités d'extraction, par exemple du Cs. En outre, dans le matériau préparé par le procédé selon l'invention, l'échange ionique lors de l'extraction, par exemple du césium, se produit uniquement avec le métal alcalin, tel que le potassium, et il n'y a pas de relargage du métal M ou M' qui rentre dans la structure de l'hexacyanoferrate. Il est bien plus avantageux, notamment du point de vue 3055558 12 du respect des normes de rejet, de relarguer un métal alcalin tel que le potassium, plutôt qu'un métal de transition. Autrement dit, le matériau selon l'invention présente au sein de sa porosité des nanoparticules d'ABP qui contiennent un cation de métal alcalin dans les cages de leur 5 structure. De ce fait, cet ABP agit comme un pur échangeur ionique entre le cation de métal alcalin de la structure et le cation polluant à extraire, tel qu'un cation césium. La réaction d'échange entre le matériau et le cation polluant fait intervenir uniquement le cation de métal alcalin, sans impact sur les autres métaux constitutifs de la structure des nanoparticules. 10 Selon une deuxième caractéristique, le matériau selon l'invention comprend un support solide dont la surface est basique, a été rendue basique, alors que dans les matériaux de l'art antérieur, tels que les matériaux décrits dans les documents [2], [3], et [4], le support ne subit aucune préparation préalable à la fixation des nanoparticules, en particulier le support n'est pas basique. 15 C'est ce caractère basique de la surface du support qui permet, de manière surprenante, qu'une quantité importante de nanoparticules soient fixée au support. Dans les matériaux des documents [2], [3], et [4] dont le support inorganique n'a subi aucune préparation préalable, et notamment n'est pas basique, la quantité de nanoparticules fixée au support est faible. 20 En d'autres termes, un prétraitement à pH basique permet d'incorporer une quantité plus importante de nanoparticules dans le support poreux. La taille des nanoparticules est fixée par le diamètre des pores, et les nanoparticules sont donc bloquées dans les pores. La fixation des nanoparticules est mécanique. Selon donc une troisième caractéristique du matériau selon l'invention, les 25 nanoparticules sont fixées par adsorption à l'intérieur des pores du support solide inorganique poreux. Dans le matériau selon l'invention, les nanoparticules ne sont donc pas fixées au support inorganique par l'intermédiaire d'un ligand, greffon, organique. 3055558 13 Il s'agit là de la différence essentielle entre le matériau selon l'invention et le matériau du document [5]. Les inconvénients dus, dans le matériau du document [5], à la présence de ce greffon organique sont donc éliminés. Ainsi, l'absence d'un greffon, ligand organique dans le matériau selon l'invention 5 permet notamment de résoudre les problèmes de gestion du déchet final (comprenant un radio-isotope) et de réduire le coût de fabrication. On peut dire que le matériau selon l'invention présente tous les avantages du matériau du document [5] sans en présenter les inconvénients dus notamment à la présence d'un greffon. 10 Bien qu'elles ne soient pas liées au support inorganique par l'intermédiaire d'un ligand organique, les nanoparticules sont cependant fixées solidement au support et la teneur en nanoparticules du matériau selon l'invention est élevée et comparable à celle du matériau du document [5]. Comme on le verra plus loin, l'absence de greffon organique simplifie également 15 grandement le procédé de fabrication du matériau selon l'invention par rapport notamment au procédé du document [5]. Avantageusement, la teneur en nanoparticules du matériau selon l'invention est de 1% à 20% en masse, de préférence de l'ordre de 10% en masse par rapport à la masse du support solide. 20 Une autre propriété du matériau selon l'invention est qu'il présente une cinétique d'extraction rapide, avec une durée de seulement quelques minutes, par exemple de 5 à 10 min pour atteindre l'équilibre. Cela permet une utilisation optimale du matériau en lit fixe. Finalement, le matériau selon l'invention répond à l'ensemble des besoins et 25 exigences mentionnées plus haut. Dans la formule donnée plus haut, Alk peut être Li, Na ou K, de préférence Alk est K. Avantageusement, Mn+ peut être Fe2+, Ni2+, Fe3+, Co2+, Cu2+, ou Zn2+. Avantageusement, M' peut être Fe2+ ou Fe3+ ou Co3+, et m est 6. Avantageusement, M' peut être Mo5+, et m est 8. 3055558 14 Avantageusement, [M'(CN) rr]z- peut être [Fe(CN) 6]3-, [Fe(CN)6]4-, [Co(CN) 6]3-, ou [Mo(CN)8]3-. Avantageusement, les cations Mn+ peuvent être des cations Ni2+, Cu2+, Fe2+ ou Fe3+ et les anions [M'(CN) rn]z- peuvent être des anions [Fe(CN)6]3- ou [Fe(CN)e. 5 Avantageusement, les cations Mn+ peuvent être des cations Fe3+ et les anions [M'(CN) rr]z- peuvent être des anions [Mo(CN)8]3-. Avantageusement, les cations Mn+ peuvent être des cations Co2+ ou Ni2+ et les anions [M'(CN) ,]z-peuvent être des anions [Co(CN)6]3-. De préférence, les nanoparticules répondent à la formule K[CullFelll(CN)6], ou 10 K2[Cu"Fe"(CN)6,], ou K[Ni"Fe"(CN)6] ou K2[Ni"Fe"(CN)6]. Avantageusement, les nanoparticules peuvent avoir une forme de sphère ou de sphéroïde. Les nanoparticules ont généralement une taille, telle qu'un diamètre, de 3 nm à 30 nm. 15 Il est à noter que les nanoparticules ont généralement une taille et une forme uniformes dans tout le support. Avantageusement, le support comprend, de préférence est constitué par, un matériau choisi parmi les oxydes de métaux, tels que les oxydes de métaux de transition, comme les oxydes de titane, les oxydes de zirconium par exemple la zircone, les oxydes de 20 niobium, les oxydes de vanadium, les oxydes de chrome, les oxydes de cobalt et les oxydes de molybdène, les oxydes d'aluminium, par exemple l'alumine, les oxydes de gallium, et leurs mélanges ; les oxydes de métalloïdes tels que les oxydes de silicium, par exemple la silice, les oxydes de germanium, les oxydes d'antimoine, et les oxydes d'arsenic, et leurs mélanges; les oxydes mixtes de métaux et/ou de métalloïdes ; les aluminosilicates de 25 métaux ; les silicates de métaux tels que les silicates de zirconium, les silicates d'étain, les silicates de cérium, les composés de type mullite (silicate d'aluminium) et cordiérite (silicate alumineux ferromagnésien), et leurs mélanges; les titanates de métaux tels que la tialite, les titanates de métalloïdes, et leurs mélanges ; les carbures de métaux ; les carbures de métalloïdes tels que SiC, et leurs mélanges ; les mélanges d'oxydes de métaux 30 et/ou d'oxydes de métalloïdes et/ou d'oxydes mixtes de métaux et/ou de métalloïdes ; les 3055558 15 verres comme les verres borosilicatés; les carbones (inorganiques) comme les graphites, les fullerènes, et les carbones mésoporeux ; et les matériaux composites comprenant deux matériaux ou plus parmi les matériaux précités. Le support peut se présenter sous une forme choisie parmi les particules telles que 5 les granulés, les billes, les fibres, les tubes comme les nanotubes de carbone, les plaques et les plaquettes ; les membranes ; les feutres et les monolithes. Avantageusement, le support se présente sous la forme d'une poudre constituée par des particules telles que des billes, et a une granulométrie de 0,5 mm à 1 mm. Avantageusement, le support a une surface spécifique BET de 5 à 500 m2/g, de 10 préférence de 50 à 500 m2/g, de préférence encore de 100 à 200 m2/g. En effet, un support avec une grande surface spécifique permet d'optimiser la quantité de nanoparticules insérées au sein du support. L'invention concerne, en outre, un procédé de préparation du matériau selon l'invention, dans lequel on réalise les étapes successives suivantes : 15 a) on fournit un support solide; b) on rend basique au moins une surface du support solide (de préférence toutes les surfaces du support solide) ; c) on met en contact le support solide dont au moins une surface a été rendue basique avec une solution, de préférence une solution aqueuse, contenant l'ion M", puis 20 on lave une ou plusieurs fois à l'eau et on sèche éventuellement le support solide obtenu ; d) on met en contact le support solide obtenu à l'issue de l'étape c) avec une solution contenant un sel de [M'(CN),,]Z-, par exemple un sel de formule [Alkz] [M'(CN),,], et un sel d'un métal alcalin Alk, puis on lave une ou plusieurs fois à l'eau, et on sèche éventuellement le support solide ainsi obtenu; 25 e) on répète éventuellement les étapes c) à d). f) Si les étapes c) et d) sont les étapes ultimes du procédé, alors lors de l'étape c), on lave une ou plusieurs fois à l'eau le support solide obtenu, et lors de l'étape d) on lave une ou plusieurs fois et on sèche le support solide ainsi obtenu. 3055558 16 Le procédé selon l'invention comprend une suite spécifique d'étapes spécifiques qui n'a jamais été décrite ou suggérée dans l'art antérieur. En particulier, le procédé selon l'invention se distingue fondamentalement du procédé décrit dans le document [5] par le fait qu'il ne comporte plus d'étape de fixation 5 chimique d'un greffon organique à la surface du support solide. Selon l'invention, cette étape est remplacée par une étape au cours de laquelle on rend basique au moins une surface du support solide. Tous les inconvénients liés à la présence d'un greffon, liant organique, dans le matériau final sont donc éliminés. 10 L'étape b) du procédé selon l'invention est beaucoup plus simple, beaucoup plus fiable, plus rapide et d'un moindre coût que l'étape de fixation chimique d'un greffon organique à la surface du support solide du procédé du document [5]. Il est en outre à noter que cette étape b) est particulièrement bien adaptée aux surfaces en oxydes. 15 Le procédé du document [5] est considérablement simplifié tout en permettant d'obtenir un matériau possédant les mêmes propriétés. Le procédé selon l'invention est également défini en ce que, lors de l'étape d), on met en contact le support solide obtenu à l'issue de l'étape c) avec : - une solution contenant un sel de [M'(CN),,]z- (z= 3 ou 4), par exemple un sel de 20 formule [Alkz] [M'(CN),,], - et en outre, un sel d'un métal alcalin Alk, et non pas une solution contenant uniquement un sel de [M'(CN),,]z-, par exemple un sel de formule [Alkz] [M'(CN),,] . Bien évidemment, le sel d'un métal alcalin Alk ajouté en plus, est différent, distinct, 25 du sel de [M'(CN),,]z-, par exemple du sel de formule [Alkz] [M'(CN),,]. Il est à noter que peu importe la nature du sel de [M'(CN),,]z- et la quantité d'alcalin qui est apportée lors de la dissolution du sel de [M'(CN),,]z- (sel de cyanate) en solution. En effet, c'est le fait d'ajouter un sel d'un métal alcalin en plus du sel de cyanate -que ce dernier soit ou non un sel de métal alcalin- qui fait qu'on obtient la structure souhaitée 30 selon l'invention telle que décrite plus haut. 3055558 17 Grâce à l'addition d'un sel de métal alcalin lors de cette étape du procédé selon l'invention, il est possible d'obtenir, de manière fiable, certaine et reproductible, le composé stoechiométrique tel que défini précédemment : [AlICAMn+ [M'(CN),,]z-, alors que -et cela est unanimement confirmé par la littérature- un composé non stoechiométrique, 5 par exemple de formule AlkxM1_x[MIIM'Ill(CN)6] ; AlkxMl_x [MIIIMICN)6] ; Alk2xM1-x [MIIMICN)6] ; AlkxMi_x [MIIM"v(CN)8] avec x strictement inférieur à 1 est obtenu lorsque cette synthèse est réalisée sans addition supplémentaire d'un sel de métal alcalin tel qu'un sel de potassium. Le procédé selon l'invention ne présente pas les inconvénients, défauts, limitations 10 et désavantages des procédés de l'art antérieur, et il apporte une solution aux problèmes des procédés de l'art antérieur tels que ceux décrits dans les documents cités plus haut. En particulier comme on l'a déjà évoqué plus haut, le procédé selon l'invention, du fait de l'étape spécifique b) qu'il comprend, ne présente pas les inconvénients, défauts, limitations et désavantages du procédé du document [5], et il apporte une solution aux 15 problèmes du procédé décrit dans ce document. Le procédé selon l'invention est globalement, dans son ensemble, simple, fait appel à des processus connus et éprouvés, est fiable et parfaitement reproductible. En effet, il permet la préparation d'un produit final dont les caractéristiques, la composition -notamment en ce qui concerne la stoechiométrie en métal alcalin-, et les propriétés, sont 20 parfaitement déterminées et ne subissent pas de variations aléatoires. Le procédé selon l'invention a un faible impact sur l'environnement, en particulier car il ne met généralement pas en oeuvre des solvants organiques mais seulement de l'eau, qu'il ne fait généralement pas appel à des atmosphères contrôlées, et qu'il n'utilise généralement pas de chauffage. 25 Le procédé selon l'invention comprend un nombre limité d'étapes simples, et les étapes de ce procédé, notamment les étapes de synthèse sont courtes, à savoir avec une durée qui n'excède pas quelques heures (par exemple, 20 min à 2 heures). La durée globale du procédé est donc courte, par exemple de 3 à 48 heures, en fonction du nombre de cycles, et en tout cas inférieure à celle du procédé du document [5]. 3055558 18 Le procédé selon l'invention peut être réalisé avec toutes sortes de supports quelles que soient leur forme, taille, quantité, nature. Le matériau préparé par le procédé selon l'invention, notamment du fait de l'étape b) spécifique qu'il comporte, possède toutes les propriétés avantageuses énumérées plus 5 haut. Avantageusement, lors de l'étape b), on met en contact, une ou plusieurs fois, au moins une surface du support solide avec une solution aqueuse basique, de préférence sous agitation, jusqu' à ce que la valeur du pH de la solution basique en contact avec la surface soit stable, à une valeur basique (voulue), de préférence sous agitation, moyennant 10 quoi on obtient un support solide dont au moins une surface a été rendue basique, puis on sépare le support solide de la solution basique, et on sèche éventuellement le support solide dont au moins une surface a été rendue basique. La valeur stable basique voulue du pH de la solution basique dépend de la nature du métal M, elle est généralement de 7 à 10. Elle est par exemple de 9 dans le cas du cuivre. 15 Avantageusement, la solution contenant l'ion Mn+ est une solution aqueuse d'un ou plusieurs sels contenant l'ion Mn+. Avantageusement, la solution contenant un sel de (M'(CN),,)z- , par exemple un sel de formule [Alkz] [M'(CN),,], et un sel d'un métal alcalin Alk, est une solution aqueuse. De préférence, les lavages sont réalisés avec de l'eau, notamment de l'eau ultra-pure. 20 Avantageusement, les étapes c) et d) sont réalisées en mode statique ou mode batch, ou bien en mode dynamique, par exemple dans une même colonne. Avantageusement, les étapes c) et d) peuvent être répétées de 1 à 10 fois, de préférence de 1 à 4 fois. En faisant varier le nombre de fois où la succession des étapes c) et d) est répétée, 25 on peut facilement moduler la capacité d'extraction du matériau préparé par le procédé selon l'invention. Le matériau selon l'invention peut être mis en oeuvre notamment, mais non exclusivement, dans un procédé pour extraire, séparer, au moins un cation métallique à partir d'un milieu liquide le contenant, dans lequel ledit milieu liquide est mis en contact 30 avec le matériau selon l'invention. 3055558 19 L'invention concerne donc, également, un tel procédé d'extraction. Les matériaux selon l'invention, du fait de leurs excellentes propriétés telles qu'une excellente capacité d'échange, une excellente sélectivité, une vitesse de réaction élevée, conviennent particulièrement à un tel usage. 5 Cette excellente efficacité est obtenue avec des quantités réduites de matériau solide inorganique échangeur d'un cation métallique, tel qu'un hexacyanoferrate insoluble. De plus, les excellentes propriétés de tenue et de stabilité mécaniques du matériau selon l'invention, résultant de sa structure spécifique permettent son conditionnement en colonne et la mise en oeuvre en continu du procédé de séparation, qui peut ainsi être 10 facilement intégré dans une installation existante, par exemple dans une chaîne ou ligne de traitement comprenant plusieurs étapes. Avantageusement, ledit milieu liquide peut être un milieu liquide aqueux, tel qu'une solution aqueuse, par exemple une eau de mer ou une eau saumâtre. Les solutions qui peuvent être traitées avec le matériau selon l'invention sont très 15 variées, et peuvent même contenir par exemple des agents corrosifs, ou autres, du fait de l'excellente stabilité chimique du matériau selon l'invention. Le matériau selon l'invention est utilisable en particulier sur une très large gamme de pH, par exemple de 2 à 10. Par exemple, on pourra traiter des solutions acides (par exemple des solutions d'acide nitrique), par exemple de concentrations supérieures à 0,1 M, 20 neutres, ou basiques jusqu'à un pH de 10. Ledit milieu liquide peut être un liquide de procédé ou un effluent industriel. Avantageusement, ledit milieu liquide peut être un milieu liquide tel qu'une solution aqueuse contenant des radionucléides. Par exemple, le milieu liquide peut être choisi parmi les liquides et effluents issus de l'industrie nucléaire, des installations nucléaires et des 25 activités mettant en oeuvre des radionucléides. Parmi ceux-ci, on peut citer par exemple les eaux de refroidissement et les effluents radioactifs issus de l'exploitation ou de l'assainissement/démantèlement des centrales nucléaires, les solutions aqueuses et effluents radioactifs issus des opérations d'exploitation ou d'assainissement/démantèlement des usines du cycle du combustible 30 nucléaire, depuis la mine jusqu'au démantèlement des installations en fin de vie, ou encore 3055558 20 les solutions aqueuses et effluents radioactifs provenant de laboratoires, centres de recherche ou autres industries mettant en oeuvre des radionucléides. Il est toutefois évident que le matériau selon l'invention peut également être mis en oeuvre dans d'autres domaines d'activités, industriels ou autres, non nucléaires. 5 Ainsi, les hexacyanoferrates fixent sélectivement le thallium et cette propriété pourrait être mise à profit dans l'épuration des effluents de cimenterie pour réduire ou supprimer les rejets et émissions de cet élément qui est un poison violent. Le milieu liquide, de préférence une solution aqueuse, peut outre ledit cation métallique à séparer, contenir d'autres sels en solution tels que NaNO3 ou LiNO3 ou encore 10 Al(NO3)3 ou tout autre sel soluble de métal alcalin ou alcalino-terreux par exemple à une concentration pouvant atteindre jusqu'à 2 moles/L. La solution peut également contenir, comme indiqué plus haut, des acides, bases, et même des composés organiques. Ainsi, le milieu liquide peut être une solution aqueuse contenant, outre ledit cation métallique, des sels (bien sûr différents des sels dudit cation métallique) tels que du NaCI, 15 par exemple à une concentration supérieure à 30 g/L. Le procédé selon l'invention permet en effet, de manière étonnante, de séparer efficacement et sélectivement un cation métallique tel qu'un cation césium, même à partir de milieux liquides, tels que des solutions aqueuses, fortement chargés en sels, notamment en NaCI. De tels milieux fortement chargés en NaCI sont par exemple les eaux de mer et les 20 eaux saumâtres. Généralement, ledit cation métallique peut être présent à une concentration de 0,1 picogramme à 100 mg/L, de préférence de 0,1 picogramme à 10 mg/L. Le terme « métal » recouvre aussi les isotopes et notamment les isotopes radioactifs dudit métal. 25 De préférence, le cation est un cation d'un élément choisi parmi Cs, Co, Ag, Ru, Fe et Tl et les isotopes, notamment radioactifs de ceux-ci parmi lesquels on peut citer 'Co, 60Co, 55-59Fe, 134cs, 137cs, et 103,105,105,107Ru. Le cation métallique est en particulier le cation césium Cs. De préférence encore, le cation est un cation du 134Cs, ou du 137Cs. 3055558 21 Une utilisation préférée du matériau préparé par le procédé selon l'invention est en effet la fixation du césium qui contribue à une grande part de l'activité gamma des liquides de l'industrie nucléaire et qui est fixé sélectivement par les hexacyanoferrates. Le procédé selon l'invention peut être mis en oeuvre avantageusement avec un milieu 5 liquide qui est une solution aqueuse, contenant en tant que cation métallique un cation du 134Cs ou du 137Cs, et contenant en outre des sels, tels que du NaCI, de préférence à une concentration élevée, par exemple supérieure à 30 g/L. Le procédé selon l'invention permet de séparer efficacement et sélectivement ces cations métalliques de césium radioactif à partir de tels milieux liquides très chargés en sels 10 comme NaCI. Cette séparation effective et sélective est possible grâce à la sélectivité du matériau selon l'invention vis-à-vis du Cs en présence d'un ion compétiteur comme le Na. Ce procédé possède tous les avantages intrinsèquement liés au matériau selon l'invention, mis en oeuvre dans ce procédé, et qui ont déjà été décrits plus haut. On a vu que le procédé de séparation qui met en oeuvre le matériau préparé par le 15 procédé selon l'invention est de préférence mis en oeuvre en continu, le matériau nanocomposite préparé par le procédé selon l'invention, de préférence sous forme de particules, étant alors conditionné par exemple sous forme de colonne, le matériau formant de préférence un lit fluidisé dont la fluidisation est assurée par la solution à traiter, mais le procédé de fixation peut aussi être mis en oeuvre en discontinu, en mode « batch », 20 la mise en contact du matériau échangeur et de la solution à traiter étant alors réalisée de préférence sous agitation. Le conditionnement en colonne permet de traiter en continu des quantités importantes de solution, avec un fort débit de celles-ci. Le temps de contact de la solution à traiter avec le matériau préparé par le procédé selon l'invention est variable et peut aller, par exemple, de 1 minute à 1 heure pour un 25 fonctionnement en continu et, par exemple de 10 minutes à environ 24 heures, pour un fonctionnement en « batch ». A l'issue du procédé de fixation, les polluants se trouvant dans la solution, tels que des cations, sont immobilisés dans le matériau solide nanocomposite fixateur (échangeur) selon l'invention par sorption, c'est-à-dire par échange ionique ou adsorption au sein des 3055558 22 nanoparticules, au sein de la structure des nanoparticules, elles-mêmes liées à la surface du support solide. L'invention va maintenant être décrite plus en détail dans ce qui suit en liaison notamment avec des modes de réalisation particuliers de celle-ci qui font l'objet 5 d'exemples. Cette description est faite en relation avec les dessins joints. BRÈVE DESCRIPTION DES DESSINS - La Figure 1 est un graphique qui donne la capacité d'adsorption Q du césium 10 (en mg/g) du matériau préparé dans l'exemple 3, en fonction du temps (en minutes), lors des essais cinétiques réalisés dans l'exemple 4. La Figure 2 est un graphique qui représente la « courbe de percée » obtenue dans l'exemple 4 avec le matériau préparé dans l'exemple 3. La courbe de percée reporte la concentration du Cs en sortie de colonne (en mg/L) 15 en fonction du volume ayant traversé la colonne (V en mL) : pour ce faire, des prélèvements réguliers en sortie de colonne sont réalisés et une analyse des cations en solutions est alors réalisée. EXPOSÉ DÉTAILLÉ DE MODES DE RÉALISATION PARTICULIERS. 20 La première étape du procédé selon l'invention consiste à fournir un support solide. Il n'existe pas de limitations particulières sur la nature du ou des matériaux qui constitue(nt) ce support solide. Généralement, ce support est en un ou des matériaux inorganiques, minéraux. Des matériaux préférés ont été cités plus haut. 25 Il n'existe aussi aucune limitation sur la structure du support et du matériau qui le constitue. Ainsi, le support est-il généralement poreux. Précisons tout d'abord que le terme « poreux » tel qu'il est utilisé dans la présente en relation avec le support, signifie que ce support contient des pores ou vides. 3055558 23 En conséquence, la densité de ce support poreux est inférieure à la densité théorique du même support non poreux qui est qualifié de matériau massif. Les pores peuvent être reliés ou isolés mais dans le support poreux selon l'invention, la majorité des pores sont reliés, en communication. On parle alors de porosité ouverte ou 5 de pores interconnectés mais le procédé selon l'invention peut aussi être mis en oeuvre avec un support poreux dont les pores ne sont pas interconnectés. Généralement, dans le support selon l'invention, les pores sont des pores percolants qui relient une première surface dudit support à une seconde surface principale dudit support. 10 Au sens de l'invention, un support est généralement considéré comme poreux lorsque sa densité est au plus d'environ 95% de sa densité théorique. La porosité du support peut varier dans de larges limites, elle peut être généralement de 25% à 50%. La porosité est généralement mesurée par analyse d'adsorption-désorption d'azote 15 ou par prosimètre mercure. Le support mis en oeuvre dans le procédé selon l'invention peut ne présenter qu'un seul type de porosité, par exemple une microporosité, une mésoporosité ou une macroporosité. Ou bien, le support mis en oeuvre dans le procédé selon l'invention peut présenter 20 simultanément plusieurs types de porosités choisis par exemple parmi une microporosité (taille des pores, par exemple diamètre, généralement inférieure à 2 nm), une mésoporosité (taille des pores, par exemple diamètre, de 2 à 20 nm), et une macroporosité (taille des pores, par exemple diamètre, supérieure à 20 nm, par exemple jusqu'à 100 nm). La porosité peut être ordonnée, organisée, structurée, par exemple mésostructurée, 25 ou non. Il n'existe également aucune limitation quant à la taille du support, et la taille du support peut varier entre de larges limites. Le support peut ainsi être un support de taille nanoscopique, c'est-à-dire d'une taille (définie par la plus grande dimension) de 50 nm à 100 nm, un support microscopique, c'est- 3055558 24 à-dire d'une taille de 100 nm à 1 mm, ou un support macroscopique, c'est-à-dire d'une taille supérieure à 1 mm. Le support peut revêtir toutes sortes de formes déjà décrites plus haut. Le support peut ainsi se présenter sous la forme de particules telles que des sphères 5 (billes) ou sphéroïdes, de fibres, de tubes notamment dans le cas de nanotubes de carbone, ou de plaques. Toutefois, afin de permettre l'utilisation du support dans un procédé d'extraction en continu mis en oeuvre notamment dans une colonne, on préfère généralement que le support se présente sous la forme de particules formant une poudre. Et on préfère, en 10 outre, que cette poudre ait une granulométrie (taille de particules) qui réduise les pertes de charge potentielles. Une granulométrie idéale est de 0,5 mm à 1 mm. La taille des particules est définie par leur plus grande dimension qui est leur diamètre dans le cas de sphères ou de sphéroïdes. Une autre forme préférée pour le support et qui permet également de réduire les 15 pertes de charge (pour une utilisation sous flux) est la forme de monolithes, généralement d'une taille d'au moins 5 mm contenant des macropores. Avantageusement, le support a une surface spécifique BET de 50 à 500 m2/g, de préférence de 100 à 200 m2/g mesurée par adsorption-désorption d'azote ou porosimètrie mercure. 20 Dans les procédés de l'art antérieur, tel que le procédé du document [5], le support est généralement lavé, par exemple à l'eau ultra-pure, une ou plusieurs fois, puis séché par exemple à l'étuve à une température de 120°C pendant 24 heures avent de réaliser les autres étapes du procédé. Dans le procédé selon l'invention, cette préparation du support par lavage et séchage n'ont pas lieu d'être et ne sont pas nécessaires. 25 Dans une première étape, au moins une surface du support est rendue basique. Avantageusement, le support est mis en contact avec une solution aqueuse basique. Cette mise en contact du support avec la solution peut être réalisée en mode dynamique, c'est-à-dire que le support solide est mis en contact avec un courant de la solution qui circule en circuit ouvert 30 Ou bien, la mise en contact peut être réalisée en mode batch agité. 3055558 25 La durée totale de la mise en contact est généralement de l'ordre de 2 heures. Par exemple, on peut placer le support solide dans une solution aqueuse basique contenue dans un récipient. Le temps de mise en contact (en mode batch agité) est très court (instantané ou quasi instantané) et sert uniquement à mouiller le support. 5 A cette solution aqueuse est ajoutée petit à petit une solution basique concentrée, de préférence une solution de KOH de pH 13. Au cours de cette addition, le pH de la solution en contact avec le support est mesuré et l'ajout est arrêté lorsque que le pH de la solution en contact avec le support est stable, à une valeur fixée, souhaitée par exemple entre 8 et 10, et que ce pH reste stable à cette valeur souhaitée pendant une durée de 10 à 15 10 minutes, par exemple 10 minutes. La durée de cette étape est courte, de l'ordre de 2 heures. A l'issue de cette étape, le solide est séparé de la solution (par exemple par filtration ou décantation) et, sans qu'un autre traitement ne soit nécessaire, le support solide est mis en contact avec la solution aqueuse contenant le sel de Mn+. 15 A la fin de cette première étape, on obtient donc un support solide dont une surface a été rendue basique. De préférence, toutes les surfaces accessibles du support sont rendues basiques. Les étapes qui vont maintenant être décrites pour la préparation des nanoparticules sur une surface rendue basique du support solide, sont sensiblement analogues à celles du 20 procédé décrit dans le document WO-A1-2016/038206 [5]. En particulier selon l'invention, lors de l'étape d), on met en contact le support solide obtenu à l'issue de l'étape c) avec une solution contenant un sel de (M'(CN),,)z-, par exemple un sel de formule [Alkz] [M'(CN),,], et en outre un sel d'un métal alcalin Alk différent du complexe), et non pas avec une solution contenant uniquement un complexe ou sel de (M'(CN),,)z-, par exemple un sel 25 de formule [Alkz] [M'(CN),,] . On pourra donc se référer à ce document pour ce qui concerne notamment les réactifs et conditions opératoires mis en oeuvre dans ces étapes mais aussi pour la description des nanoparticules. On procède donc ensuite dans une deuxième étape à la croissance des 30 nanoparticules sur ladite surface, rendue basique, du support solide. 3055558 26 Cette croissance est réalisée en deux étapes successives, éventuellement répétées. Il s'agit des étapes c) et d) du procédé selon l'invention dont la succession constitue ce que l'on peut appeler un cycle d'imprégnation, ledit cycle étant éventuellement répété. On commence par mettre en contact le support solide dont une surface a été rendue 5 basique, avec une solution aqueuse contenant l'ion M", généralement sous la forme d'un sel métallique. Le solvant de cette solution est donc de l'eau, de préférence de l'eau ultra-pure. Le sel de métal contenu dans cette solution est un sel dont le métal est généralement choisi parmi les métaux susceptibles de donner un cyanométallate de ce métal, tel qu'un 10 hexacyanoferrate de ce métal, qui soit insoluble. Ce métal peut être choisi parmi tous les métaux de transition, par exemple parmi le cuivre, le cobalt, le zinc, le nickel et le fer etc. L'ion M" pourra donc être choisi parmi les ions Fe2+, Ni2+, Fe3+, Co2+, Cu2+, et Zn2+. Le sel de métal peut être par exemple un nitrate, un sulfate, un chlorure, un acétate, 15 un tétrafluoroborate, éventuellement hydraté, d'un de ces métaux M. Par exemple, il peut s'agir de nitrate de cuivre. La concentration du sel de métal dans la solution est de 0,01 à 1 mol/L, de préférence encore de 0, 1 à 0,5 mol/L. La quantité de sel utilisée est, par ailleurs, de préférence environ de 0,1 à 1 mmol/g 20 de support solide traité. La mise en contact que l'on peut aussi qualifier d'imprégnation du support solide est effectuée en général à température ambiante, et sa durée est généralement de 4 à 96 heures. Cette mise en contact peut être réalisée en mode statique aussi appelé mode 25 « batch », de préférence sous agitation, auquel cas sa durée est généralement de 12 à 96 heures, ou bien en mode dynamique (en lit fixe ou lit fluidisé) auquel cas sa durée est généralement de 4 à 24 heures. A l'issue de cette mise en contact, on obtient un support solide dans lequel des cations M' sont adsorbés à la surface rendue basique du support. 30 A la fin de la mise en contact, on procède à un lavage du support solide. 3055558 27 En mode batch, on retire généralement le support solide de la solution et on procède au lavage. En mode dynamique, on ne retire pas le support solide de la solution, mais on réalise le lavage directement. 5 Le lavage consiste à laver une ou plusieurs fois, par exemple 1 à 3 fois le support solide, de préférence à l'eau. Cette opération de lavage permet d'éliminer le sel de métal en excès et d'obtenir un produit stable à la composition parfaitement définie. On peut alors procéder éventuellement à un séchage qui est possible mais pas 10 nécessaire. On met ensuite en contact le support solide qui a réagi avec le cation de métal Mn+ comme décrit ci-dessus, avec une solution d'un sel de (M'(CN),,)z-, par exemple un sel de formule Alkz[M'(CN)m], de préférence encore une solution d'un sel de formule Kz[M'(CN) m] ; et en outre d'un sel d'un métal alcalin Alk. 15 Le métal alcalin Alk peut être choisi parmi Li, Na, et K, et de préférence Alk est K. Le sel d'un métal alcalin est différent, distinct, du sel de (M'(CN),,)z- aussi contenu dans la solution. Le sel d'un métal alcalin peut être choisi par exemple parmi les nitrates, sulfates, et halogénures (chlorures, iodures, fluorures) d'un métal alcalin Alk, tel que le nitrate de 20 potassium. Avantageusement, le solvant de cette solution est l'eau et de préférence, l'eau ultra- pure. La mise en contact que l'on peut aussi qualifier d'imprégnation du support solide est effectuée en général à température ambiante, et sa durée est généralement de 2 à 25 96 heures. Cette mise en contact peut être réalisée en mode statique ou mode « batch », de préférence sous agitation, auquel cas sa durée est généralement de 12 à 96 heures, ou bien en mode dynamique, auquel cas sa durée est généralement de 2 à 24 heures. Le sel de (M'(CN),,)z-, répond généralement à la formule suivante : 3055558 28 (Alk) z [M'(CN) ni], où M', m, et z ont la signification déjà donnée plus haut, et Alk est un cation monovalent choisi parmi les cations de métaux alcalins Alk tels que K ou Na, de préférence encore, le sel de (M'(CN),,)z-, répond à la formule suivante K z [M'(CN) m], par exemple K4Fe(CN)6. 5 La concentration du sel d'un métal alcalin dans la solution est généralement de 0,001 à 1 mol/L, de préférence de 0,001 à 0,05 mol/L. Avantageusement, la concentration du sel de (M'(CN),,)z-, et la concentration du sel d'un métal alcalin sont les mêmes. D'autre part, la solution de sel de [M'(CN) m] z- mise en oeuvre est généralement 10 préparée de telle sorte que le rapport massique du sel à la quantité du support d'imprégnation constitué par le support solide initial, soit de préférence de 0,1 à 5 mmol/g de support solide. On obtient ainsi la fixation de la partie anionique [M'(CN),,]z-, par exemple [Fe(CN)6]4- , du sel de [M'(CN),]z , par exemple de formule Alkz[M'(CN)m], sur les cations 15 M" et simultanément l'insertion de l'alcalin dans la structure du cristal. Cette fixation se fait par formation de liaisons de type covalentes qui sont relativement fortes selon le milieu, et cette fixation est généralement quantitative, c'est-à-dire que tous les cations M" réagissent. La fixation ne présente donc aucun caractère aléatoire. L'insertion d'alcalins dans l'ensemble des sites de la structure du cristal est possible 20 grâce d'une part à la présence éventuelle d'alcalin dans le sel tel que Alk [M'(CN) m] mais surtout par la présence, en outre, d'un sel d'un métal alcalin ajouté à la solution d'imprégnation. C'est pourquoi il est généralement préférable que ce soit le même métal alcalin Alk qui soit présent dans le sel de [M'(CN),]z, tel que Alk [M'(CN) m] ainsi que dans le sel de 25 métal alcalin de la solution d'imprégnation. A la fin de la mise en contact, on procède à un lavage du support solide. En mode batch, on retire généralement le support solide de la solution et on procède au lavage. En mode dynamique, on ne retire pas le support solide de la solution, mais on réalise 30 le lavage directement. 3055558 29 Le lavage consiste à laver une ou plusieurs fois, par exemple 1 à 3 fois, le support, de préférence avec le même solvant que le solvant de la solution de complexe, tel que l'eau ultra-pure. Cette opération de lavage a pour but d'éliminer les sels de [M'(CN),,,,]Z ainsi que les 5 nanoparticules qui n'ont pas été fixés sur les cations M" et permet d'obtenir un support solide dans lequel il n'existe plus de [M'(CN),]z- libre, non lié, pouvant être relargué. La succession des étapes de mise en contact du support solide avec le cation de métal M' et de lavage (une ou plusieurs fois), puis de mise en contact du support solide avec une solution d'un sel de [M'(CN)m] z-, par exemple de [M'(CN),]3-, et d'un sel d'un métal alcalin, 10 et de lavage (une ou plusieurs fois), peut n'être effectuée qu'une seule fois, ou bien elle peut être répétée, généralement de 1 à 10 fois , par exemple de 1 à 4, 5, 6 ou 7 fois ; on peut ainsi parfaitement régler la capacité d'extraction du matériau de l'invention. La teneur pondérale en fixateur minéral, c'est-à-dire par exemple en hexacyanoferrate de métal insoluble et de métal alcalin de formule [AlICAM" [M'(CN),]z- 15 est généralement de 1 à 10%, par rapport à la masse du support solide. L'invention va maintenant être décrite en référence aux exemples suivants, donnés à titre illustratif et non limitatif. EXEMPLES. 20 Exemple 1. Dans cet exemple, on prépare un matériau selon l'invention par insertion de nanoparticules de ferrocyanure de Cuivre-Potassium stoechiométrique au sein d'un gel de silice poreux, dont la surface est rendue basique par mises en contact successives de cette surface avec une solution basique de KOH de pH 9. 25 On mesure ensuite la capacité d'extraction de ce matériau vis-à-vis du césium. - Préparation du matériau selon l'invention. Dans cet exemple, le procédé de préparation selon l'invention est mis en oeuvre avec un support qui est un gel de silice poreux commercial, sous la forme de granulés d'une 3055558 30 granulométrie 200-500 um, d'une taille de pores de 30 nm, et présentant une surface spécifique BET de l'ordre de 130 m2/g. Le mode opératoire pour l'insertion de ferrocyanure de Cuivre-Potassium (K2Cu(Fe(CN)6)) au sein de ce gel de silice poreux comprend les étapes 1 et 2 suivantes : 5 1. Modification de la surface de la silice afin de la rendre basique par mises en contact successives de cette surface avec une solution basique de KOH. 1.1 lé' mise en contact : Environ 10 g de gel de silice (tel que décrit ci-dessus) sont mis en contact avec 250 mL d'une solution de KOH de pH 9. Lors de cette lère mise en 10 contact, le pH de la solution initialement égal à 9 décroit immédiatement de 2 points de pH. Agitation pendant 24 h, puis récupération du solide par retrait du surnageant. 1.2. 2ème mise en contact avec 250 mL de la solution de KOH de pH 9 : le pH de la solution, initialement égal à 9 décroît d'environ 1 point de pH. Agitation pendant 24 h, puis récupération du solide par retrait du surnageant. 15 1.3. 3ème mise en contact avec 250mL de la solution de KOH de pH 9 : le pH de la solution, après 24 h d'agitation est resté stable, égal à pH 9. Le solide est récupéré par retrait du surnageant, puis séchage à l'air pendant 24 h. 2. Etape d'imprégnation avec des solutions précurseurs de ferrocyanures de cuivre- 20 potassium 2.1. Une première solution de nitrate de cuivre (Cu(NO3)2) (de concentration 5.10-2 mol/L en Cu2+ (soit 3,2 g/L)) est préparée. Le pH de cette solution est de 4,5. 1 g de gel de silice modifié comme cela est décrit dans l'étape 1 est mis en contact avec 10 mL de cette solution de nitrate de Cuivre, pendant 2 heures. Puis le solide est 25 récupéré, et éventuellement rincé à l'eau ultra pure. Aucune étape de séchage n'est nécessaire ici. A l'issue de cette étape, le cuivre est inséré au sein de la silice sous forme d'espèces mono ou polynucléaires de type oxo-hydroxo de cuivre hydraté, grâce au caractère basique de la surface de la silice. Cette voie de synthèse conduit à une quantité significative 3055558 31 d'espèces de cuivre introduites au sein du gel de silice, comme le montre la coloration bleu du support. 2.2 Une seconde solution contenant du ferrocyanure de potassium et du nitrate de potassium, chacun à une concentration de 10-1 mol/L est préparée. 5 1 g de gel de silice chargé en cuivre est mis en contact avec 10 mL de cette solution pendant 2 heures. Cette étape conduit à la formation de ferrocyanure de cuivre-potassium stoechiométrique avec un ion potassium dans les cages de la structure. Le solide est récupéré, et éventuellement rincé à l'eau ultra pure. La mise en contact avec (Cu(NO3)2) puis (K4Fe(CN)6+KNO3) est appelée « cycle 10 d'imprégnation ». Ce cycle d'imprégnation est répété 2 fois moyennant quoi on obtient le matériau selon l'invention recherché. La capacité d'extraction est directement liée au nombre de cycles d'imprégnation réalisés (voir exemple 2), ainsi on peut moduler cette capacité très facilement au cours de la synthèse du matériau. 15 Le matériau est ensuite rincé à l'eau ultra-pure puis séché à l'air pendant 48 heures. - Mesure de la capacité d'extraction vis-à-vis du césium du matériau selon l'invention préparé ci-dessus 20 La mesure de la capacité d'extraction vis-à-vis du Cs du matériau selon l'invention préparé comme décrit ci-dessus avec 2 cycles d'imprégnation est réalisée en utilisant le test dit de référence à partir d'une solution à 100 mg/g de nitrate de césium. 50 mg du matériau selon l'invention préparé comme décrit ci-dessus sont placés dans 50 mL de cette solution à 100 mg/g de nitrate de césium pendant une vingtaine d'heures. 25 L'analyse de la concentration en Cs se fait dans les solutions initiale et finale afin d'évaluer la capacité d'adsorption du matériau. Cette capacité d'adsorption s'exprime ainsi : V Qe = - [C s] f) rTI 3055558 32 où [Cs], et [Cs]f sont respectivement les concentrations en Cs initiale et finale, analysées par adsorption atomique ; V est le volume de solution utilisé et m la masse de matériau utilisée. La capacité mesurée pour le matériau selon l'invention préparé comme décrit ci- 5 dessus dans cet exemple est de 12 mg/g. Exemple 2 : Dans cet exemple, on prépare un matériau selon l'invention par insertion de nanoparticules de ferrocyanure de cuivre potassium stoechiométrique au sein d'un gel de 10 silice poreux dont la surface est rendue basique par mise en contact de cette surface avec une solution basique de KOH dont le pH est suivi et ajusté en continu. On mesure ensuite la capacité d'extraction de ce matériau vis-à-vis du césium. - Préparation du matériau selon l'invention 15 Dans cet exemple, le procédé de préparation selon l'invention est mis en oeuvre avec le même support que dans l'exemple 1, mais l'ajustement du pH lors de l'étape 1 se fait de façon contrôlée. D'autre part, l'effet du nombre de cycles d'imprégnation sur les propriétés du matériau a également été étudié. 20 - Modification de la surface de la silice afin de la rendre basique par ajout contrôlé d'une solution basique de KOH. Environ 5 g de gel de silice (tel que décrit ci-dessus) sont mis en contact dans un bécher avec 250 mL d'une solution de KOH e pH 10. L'agitation se fait à l'aide d'une pale d'agitation directement dans le bécher. Le pH de la solution est suivi en ligne à l'aide d'un 25 pH mètre, et on stabilise le pH à 10 par ajouts successifs d'une solution mère de KOH de pH 13. Après stabilisation du pH de la solution à 9,3 (donc après l'ajout de 18 mL de la solution de KOH de pH 13), correspondant à environ 1,5 h d'essai, le surnageant est prélevé puis les étapes d'imprégnation (2.) sont réalisées. 3055558 33 - Etape d'imprégnation avec les solutions précurseurs de ferrocyanures de cuivre-potassium. Une première solution de nitrate de cuivre (Cu(NO3)2) (de concentration 10-1 mol/L en Cu2+ (soit 6,4 g/L)) est préparée. 5 5 g de gel de silice modifié tel que décrit dans l'étape 1 sont mis en contact avec 10 mL de cette solution de nitrate de cuivre, pendant 2 heures. Puis le solide est récupéré, et éventuellement rincé à l'eau ultra pure. Aucune étape de séchage n'est nécessaire ici. A l'issue de cette étape, l'analyse de la solution de cuivre avant et après mise en contact montre une incorporation de l'ordre de 0,5% en masse de Cu dans le gel de silice (5 mg de 10 Cu par g de solide). Puis, comme précédemment, une seconde solution contenant du ferrocyanure de potassium et du nitrate de potassium à des concentrations de 10-1 Mol/L est préparée. 5 g de gel de silice chargé en cuivre sont mis en contact avec 10 mL de cette solution. Cette étape conduit à la formation de ferrocyanure de cuivre-potassium stoechiométrique 15 avec un ion potassium dans les cages de la structure. La mise en contact avec (Cu(NO3)2) puis (K4Fe(CN)6+KNO3) est appelée « cycle d'imprégnation ». Ce cycle d'imprégnation est répété 1 ou 2 fois. Après chaque cycle d'imprégnation, une petite quantité de matériau est prélevée afin de mesurer la capacité d'extraction du Cs et d'étudier l'effet du nombre de cycle sur les propriétés du matériau. 20 - Mesure de la capacité d'extraction vis-à-vis du césium du matériau selon l'invention, préparé ci-dessus, en fonction du nombre de cycles d'imprégnation. Cette capacité d'extraction est mesurée de façon identique à ce qui est décrit dans l'exemple 1. 25 Cycle 1: la capacité mesurée est de 15,76 mg/g Cycle 2: la capacité mesurée est 18,14 mg/g Aucune trace de Cu, Fe n'est trouvée dans les analyses faites par « ICP AES » sur les 2 solutions finales de nitrate de césium correspondantes (la teneur en ces éléments est donc inférieure à la limite de détection). 3055558 34 Il apparaît donc qu'un cycle unique d'imprégnation suffit pour atteindre des capacités d'extraction satisfaisantes. Ce point est important pour réduire les coûts de fabrication, en limitant les étapes et donc en diminuant le temps de fabrication. 5 Exemple 3 : Dans cet exemple, on prépare un matériau selon l'invention par insertion de nanoparticules de ferrocyanure de Cuivre-Potassium stoechiométrique au sein d'un gel de silice poreux. Mais on utilise 100 g de gel de silice au lieu de 5 g ou 10 g, afin d'évaluer l'effet du changement d'échelle de la quantité de départ de gel de silice sur cette voie de 10 synthèse, en vue d'une industrialisation. On mesure ensuite la capacité d'extraction de ce matériau vis-à-vis du césium. - Préparation du matériau selon l'invention. 100g de gel de silice sont mis en contact avec 250 mL d'une solution dont le pH, égal 15 à 9, a été ajusté à l'aide de KOH. Puis le pH est mesuré en continu, la suspension étant agitée à l'aide d'une pale d'agitation. Le pH est alors ajusté en continu par ajout d'une solution de KOH de pH 13, jusqu'à ce que le pH soit stable et égal à 9,5. Cet essai dure de l'ordre d'une à deux heures. A l'issue de cette étape, le surnageant est enlevé. 20 Les étapes d'imprégnations sont alors réalisées comme cela est décrit dans les exemples précédents, avec 3 cycles d'imprégnation. - Mesure de la capacité d'extraction vis-à-vis du césium du matériau selon l'invention, préparé ci-dessus, en fonction du nombre de cycles d'imprégnation. 25 On réalise une mesure de la capacité d'extraction entre chaque cycle. Les mesures de capacités d'extraction sont les suivantes : Cycle 1: 13,81 mg/g Cycle 2: 18,01 mg/g Cycle 3: 34,4 mg/g 3055558 Aucune trace de Cu, Fe n'est trouvée dans les analyses faites en ICP AES sur ces 3 solutions finales de nitrate de césium correspondantes (la teneur en ces éléments est donc inférieure à la limite de détection). Ces résultats valident la possibilité de fabriquer le matériau selon l'invention, à une 5 échelle supérieure à celle des exemples 1 et 2, à savoir 100 g, dans des conditions « douces », ne faisant intervenir que de l'eau comme solvant et pour des durées de synthèse rapide, à savoir environ 6 heures pour un cycle complet. Exemple 4. 10 Dans cet exemple, on étudie la cinétique d'extraction, d'adsorption du césium par le matériau selon l'invention préparé dans l'exemple 3, et on réalise un essai d'extraction du césium par le matériau selon l'invention préparé dans l'exemple 3 dans une colonne. - Essais cinétiques. 15 En vue de l'utilisation de ce matériau en colonne, des essais cinétiques ont été réalisés sur le matériau préparé dans l'exemple 3. Ces essais cinétiques consistent à mettre en contact 50 mg de matériau avec 50 mL d'effluent, sous agitation, pendant différentes durées. Chaque point de cinétique correspond à une mesure de capacité d'extraction pour 20 une durée de contact. La solution initiale est une solution d'eau ultrapure dans laquelle ont été dissous 100 mg/L de Cs, sous forme de CsNO3. Le Cs dans la solution initiale et les solutions finales sont analysés par spectroscopie d'adsorption atomique. Les résultats cinétiques sont présentés sur la figure 1. 25 La figure 1 montre que la cinétique d'adsorption est extrêmement rapide (quelques minutes). De plus, les analyses du K en solution montrent un échange total entre le K du solide et le Cs de la solution, sans relargage de Cu, Fe ou Si. 30 - Essais en colonne. 3055558 36 Les propriétés du matériau préparé dans l'exemple 3 ont alors été évaluées grâce à la détermination d'une « courbe de percée ». Pour cela, 2 g de matériau préparé dans l'exemple 3 sont placés dans une colonne de diamètre 1cm. Cette quantité de matériau correspond alors à une hauteur de colonne de 5 5 cm. Une solution contenant 70 mg/L de Cs sous forme de CsNO3 traverse la colonne à un débit de 160 mL/h, correspondant à une vitesse linéique de 2 m/h et la concentration en sortie de colonne est mesurée par spectroscopie d'adsorption atomique à intervalles réguliers. On obtient ainsi une courbe de percée. Cette courbe de percée est représentée 10 sur la figure 2. La forme de cette courbe de percée est particulière intéressante et montre que ce matériau est bien adapté, sous forme de lit fixe, pour une mise en oeuvre dans un procédé industriel d'extraction du Cs. 15 Exemple 5 : Dans cet exemple, on prépare un matériau selon l'invention par insertion de nanoparticules de ferrocyanure de nickel-potassium stoechiométrique au sein d'un gel de silice poreux, dont la surface est rendue basique par mises en contact successives de cette surface avec une solution basique de KOH de pH 9. 20 On mesure ensuite la capacité d'extraction de ce matériau vis-à-vis du césium. Cet exemple a pour objectif de valider la possibilité d'étendre le procédé de synthèse à d'autres types de ferrocyanure. Dans cet exemple, on cherche donc à obtenir un matériau contenant des ferrocyanures de nickel-potassium, connus pour avoir une bonne efficacité d'extraction vis 25 à vis du Cs en milieu acide. - Préparation du matériau selon l'invention L'étape de modification de la surface du support de gel de silice par une solution basique est identique à celle qui est décrite dans l'exemple 1. 3055558 37 L'étape d'imprégnation diffère en ce que le sel de cuivre est remplacé par un sel de nickel lors de la première phase d'imprégnation. Pour cela, une première solution de sulfate de Nickel (Ni(SO4)2) (de concentration 10-1 mol/L en Ni21 est préparée. 1 g de gel de silice « basifié » est mis en contact avec 10 mL de cette solution de 5 sulfate de Nickel, pendant 2 heures. Puis le solide est récupéré et rincé à l'eau ultra pure. Aucun séchage n'est nécessaire ici. Puis, comme dans l'exemple 1, une seconde solution contenant du ferrocyanure de potassium et du nitrate de potassium chacune à une concentration de 10-1 Mol/L, est préparée. 1 g de gel de silice chargé en nickel est mis en contact avec 10 mL de cette solution. Cette étape conduit à la formation de ferrocyanure 10 de nickel-potassium stoechiométrique avec un ion potassium dans les cages de la structure. Ce cycle d'imprégnation est répété 3 fois et la capacité d'extraction est alors mesurée. - Mesure de la capacité d'extraction vis-à-vis du césium du matériau selon l'invention, préparé ci-dessus, après 3 cycles d'imprégnation. 15 Cette capacité d'extraction est mesurée de façon identique à ce qui est décrit dans l'exemple 1. Cycle 3: la capacité mesurée est de 48 mg/g. L'analyse du Potassium relargué par le matériau correspond à un pur échange Cs K. La concentration en Ni et Fe est inférieure à la limite de détection. 20 Le procédé de synthèse selon l'invention est donc utilisable pour d'autres types de ferrocyanure, comme le ferrocyanure de nickel potassium, conduisant à un matériau dans lequel l'échange avec le Cs se fait uniquement avec le potassium de la structure. 3055558 38 REFERENCES [1] WO-A2-2010/133689. [2] H. Mimura, M. Kimura, K. Akiba, Y. Onodera, « Selective removal of cesium from highly concentrated sodium nitrate neutral solutions by potassium nickel hexacyanoferrate(II)-loaded silica gels », solvent extraction and ion exchange, 17(2), 403417, (1999). [3] L. Sharigyn, A. Muromskiy, M. Kalyagina, S. Borovkov, "A granular inorganic cation-exchanger selective to cesium", J. Nuclear Science and Technology, 44 (5), 767-773, (2007). [4] Sanhita Chaudhury, A.K. Pandey ; A. Goswami, « Copper ferrocyanide loaded track etched membrane an effective cesium adsorbent », J. Radioanal. Nucl. Chem 204 (2015) 697-703. [5] WO-A1-2016/038206. REVENDICATIONS1. Matériau solide nanocomposite comprenant des nanoparticules d'un hexacyanométallate ou octacyanométallate d'un métal alcalin et d'un métal de transition, répondant à la formule [Allex]M" [M'(CN),]z- où Alk est un métal alcalin, x est 1 ou 2, M est un métal de transition, n est 2 ou 3, M' est un métal de transition, m est 6 ou 8, z est 3 ou 4, fixées à au moins une surface d'un support solide inorganique poreux, dans lequel les nanoparticules sont fixées par adsorption à ladite au moins une surface du support solide, et dans lequel ladite surface est une surface basique. 2. Matériau selon la revendication 1, dans lequel le matériau a une teneur en nanoparticules de 1% à 20% en masse, de préférence de 10% en masse, par rapport à la masse du support solide. 3. Matériau selon la revendication 1, dans lequel Mn+ est Fe", Ni", Fe", Co", Cu", ou Zn'. 4. Matériau selon la revendication 1 ou 2, dans lequel M' est Fe' ou Fe' ou Co3+, et m est 6 ; ou bien M' est Mo5+, et m est 8. 5. Matériau selon l'une quelconque des revendications 1 à 4, dans lequel Alk est Li, Na ou K, de préférence Alk est K. 6. Matériau selon l'une quelconque des revendications précédentes, dans lequel [M'(CN),]z- est [Fe(CN)6]3-, [Fe(CN)6]4-, [Co(CN)6]3-, ou [Mo(CN)8]3-. 7. Matériau selon l'une quelconque des revendications précédentes, dans lequel les cations Mn+ sont des cations Ni", Cu", Fe" ou Fe" et les anions [M'(CN),,,]z- sont des anions [Fe(CN)6]3- ou [Fe(CN)6]4-. 3055558 40 8. Matériau selon l'une quelconque des revendications précédentes, dans lequel les cations M" sont des cations Fe'et les anions [M'(CN),,]Z- sont des anions [Mo(CN)8]3- 9. Matériau selon l'une quelconque des revendications précédentes, dans lequel 5 les cations M" sont des cations Co2+ ou Ni2+ et les anions [M'(CN),,,]z- sont des anions [Co(CN)6]3- 10. Matériau selon l'une quelconque des revendications 1 à 6, dans lequel les nanoparticules répondent à la formule K[CullFelll(CN)6] ou K2[Cu"Fe"(CN)6] ou 10 K[NillFelll(CN)6] ou K2[Ni"Fe"(CN)6]. 11. Matériau selon l'une quelconque des revendications précédentes, dans lequel les nanoparticules ont une forme de sphère ou de sphéroïde. 15 12. Matériau selon l'une quelconque des revendications précédentes, dans lequel les nanoparticules ont une taille, telle qu'un diamètre, de 3 nm à 30 nm. 13. Matériau selon l'une quelconque des revendications précédentes, dans lequel le support comprend, de préférence est constitué par, un matériau choisi parmi les oxydes 20 de métaux, tels que les oxydes de métaux de transition, comme les oxydes de titane, les oxydes de zirconium par exemple la zircone, les oxydes de niobium, les oxydes de vanadium, les oxydes de chrome, les oxydes de cobalt et les oxydes de molybdène, les oxydes d'aluminium, par exemple l'alumine, les oxydes de gallium, et leurs mélanges ; les oxydes de métalloïdes tels que les oxydes de silicium, par exemple la silice, les oxydes de 25 germanium, les oxydes d'antimoine, et les oxydes d'arsenic, et leurs mélanges; les oxydes mixtes de métaux et/ou de métalloïdes ; les aluminosilicates de métaux ; les silicates de métaux tels que les silicates de zirconium, les silicates d'étain, les silicates de cérium, les composés de type mullite (silicate d'aluminium) et cordiérite (silicate alumineux ferromagnésien), et leurs mélanges; les titanates de métaux tels que la tialite, les titanates de métalloïdes, et leurs mélanges ; les carbures de métaux ; les carbures de métalloïdes 3055558 41 tels que SiC, et leurs mélanges ; les mélanges d'oxydes de métaux et/ou d'oxydes de métalloïdes et/ou d'oxydes mixtes de métaux et/ou de métalloïdes ; les verres comme les verres borosilicatés; les carbones comme les graphites, les fullerènes, et les carbones mésoporeux ; et les matériaux composites comprenant deux matériaux ou plus parmi les 5 matériaux précités. 14. Matériau selon l'une quelconque des revendications précédentes, dans lequel le support se présente sous une forme choisie parmi les particules telles que les granulés, les billes, les fibres, les tubes comme les nanotubes de carbone, les plaques et les 10 plaquettes ; les membranes ; les feutres ; et les monolithes. 15. Matériau selon la revendication 14, dans lequel le support se présente sous la forme d'une poudre constituée par des particules telles que des billes, et a une granulométrie de 0,5 mm à 1 mm. 15 16. Matériau selon l'une quelconque des revendications précédentes, dans lequel le support a une surface spécifique BET de 5 à 500 m2/g, de préférence de 50 à 500 m2/g, de préférence encore de 100 à 200 m2/g. 20 17. Procédé de préparation du matériau solide nanocomposite selon l'une quelconque des revendications 1 à 16, dans lequel on réalise les étapes successives suivantes : a) on fournit un support solide ; b) on rend basique au moins une surface du support solide ; 25 c) on met en contact le support solide dont au moins une surface a été rendue basique avec une solution, de préférence une solution aqueuse, contenant l'ion M", puis on lave une ou plusieurs fois à l'eau et on sèche éventuellement le support solide obtenu ; d) on met en contact le support solide obtenu à l'issue de l'étape c) avec une solution contenant un sel de [M'(CN),,]Z-, par exemple un sel de formule [Alkz] [M'(CN),,], 3055558 42 et un sel d'un métal alcalin Alk, puis on lave une ou plusieurs fois à l'eau, et on sèche éventuellement le support solide ainsi obtenu; e) on répète éventuellement les étapes c) à d) ; f) si les étapes c) et d) sont les étapes ultimes du procédé, alors lors de l'étape c), 5 on lave une ou plusieurs fois à l'eau le support solide obtenu, et lors de l'étape d), on lave une ou plusieurs fois et on sèche le support solide ainsi obtenu. 18. Procédé selon la revendication 17, dans lequel, lors de l'étape b), on met en contact, une ou plusieurs fois, au moins une surface du support solide avec une solution 10 aqueuse basique, de préférence sous agitation, jusqu' à ce que la valeur du pH de la solution basique en contact avec la surface soit stable, à une valeur basique voulue, de préférence sous agitation, moyennant quoi on obtient un support solide dont au moins une surface a été rendue basique, puis on sépare le support solide de la solution basique, et éventuellement on sèche le support solide dont au moins une surface a été rendue basique. 15 19. Procédé selon l'une quelconque des revendications 17 et 18, dans lequel la solution contenant un sel de (M'(CN),,)z-, par exemple un sel de formule [Alkz] [M'(CN),,], et un sel d'un métal alcalin Alk, est une solution aqueuse. 20 20. Procédé selon l'une quelconque des revendications 17 à 19, dans lequel les étapes c) et d) sont réalisées en mode statique ou mode batch, ou bien en mode dynamique par exemple dans une même colonne. 21. Procédé selon l'une quelconque des revendications 17 à 20, dans lequel les 25 étapes c) et d) sont répétées de 1 à 10 fois, de préférence de 1 à 4 fois. 22. Procédé pour extraire au moins un cation métallique à partir d'un milieu liquide le contenant, dans lequel on met en contact ledit milieu liquide avec le matériau selon l'une quelconque des revendications 1 à 16. 30 3055558 43 23. Procédé selon la revendication 22, dans lequel ledit milieu liquide est un milieu liquide aqueux, tel qu'une solution aqueuse, par exemple une eau de mer ou une eau saumâtre. 5 24. Procédé selon l'une quelconque des revendications 22 à 23, dans lequel ledit milieu liquide est un milieu liquide contenant des radionucléides, notamment le milieu liquide est choisi parmi les liquides et effluents issus de l'industrie nucléaire, des installations nucléaires et des activités mettant en oeuvre des radionucléides. 10 25. Procédé selon l'une quelconque des revendications 22 à 24, dans lequel le milieu liquide est une solution aqueuse contenant, outre ledit cation métallique, des sels tels que du NaCI, par exemple à une concentration supérieure à 30 g/L. 26. Procédé selon l'une quelconque des revendications 22 à 25, dans lequel ledit 15 cation métallique est présent à une concentration de 0,1 picogramme à 100 mg/L, de préférence de 0,1 picogramme à 10 mg/L. 27. Procédé selon l'une quelconque des revendications 22 à 26, dans lequel le cation métallique est un cation d'un élément choisi parmi Cs, Co, Ag, Ru, Fe et Tl et les 20 isotopes, notamment radioactifs de ceux-ci, de préférence, le cation est un cation du 134Cs, ou du 137Cs. 28. Procédé selon l'une quelconque des revendications 22 à 27, dans lequel le milieu liquide est une solution aqueuse, contenant en tant que cation métallique un cation 25 du 134Cs, ou du 137Cs, et contenant en outre des sels tels que du NaCI, par exemple à une concentration supérieure à 30 g/L.